(57)【要約】【課題】  抗不整脈薬である有効成分ピルジカイニドを持続的に経皮吸収させ、長時間にわたって不整脈発現を有効に予防し、及び／又は不整脈を治療することができる経皮吸収型貼付剤を提供する。【解決手段】  ピルジカイニドを有効成分として含む貼付剤であって、支持体表面に粘着剤層が設けられており、該粘着剤層が遊離形態のピルジカイニド及びアクリル系粘着剤を含む貼付剤。アクリル系粘着剤としては（ａ）分子内にアセトアセチル基を有する（メタ）アクリル系モノマーの１種又は２種以上のモノマーと（ｂ）分子内にアセトアセチル基を有しないビニルモノマーの1種又は2種以上のモノマーとの共重合体などを用いることができる。【選択図】  なし【特許請求の範囲】
【請求項１】
ピルジカイニドを有効成分として含む貼付剤であって、支持体表面に粘着剤層が設けられており、該粘着剤層が遊離形態のピルジカイニド及びアクリル系粘着剤を含む貼付剤。
【請求項２】
アクリル系粘着剤が（ａ）分子内にアセトアセチル基を有する（メタ）アクリル系モノマーの１種又は２種以上のモノマーと（ｂ）分子内にアセトアセチル基を有しないビニルモノマーの1種又は2種以上のモノマーとの共重合体である請求項１に記載の貼付剤。
【請求項３】
アクリル系粘着剤が（ａ’）アセトアセトキシアルキルアクリレート及びアセトアセトキシアルキルメタクリレートから選ばれる１種又は２種以上のモノマーと（ｂ）分子内にアセトアセチル基を有しないビニルモノマーの１種又は２種以上のモノマーとの共重合体である請求項１に記載の貼付剤。
【請求項４】
アセトアセトキシアルキルアクリレート及びアセトアセトキシアルキルメタクリレートから選ばれる１種又は２種以上のモノマーが、２−アセトアセトキシアルキルアクリレート及び２−アセトアセトキシアルキルメタクリレートから選ばれる１種又は２種以上のモノマーである請求項３に記載の貼付剤。
【請求項５】
アセトアセトキシアルキルアクリレート及びアセトアセトキシアルキルメタクリレートから選ばれる１種又は２種以上のモノマーが、２−アセトアセトキシアルキルアクリレート又は２−アセトアセトキシアルキルメタクリレートである請求項３に記載の貼付剤。
【請求項６】
分子内にアセトアセチル基を有しないビニルモノマーが、２−エチルヘキシルアクリレート、メチルメタクリレート、ジアセトンアクリルアミド、ブチルアクリレート、エチレングリコールジメタクリレート、エチレングリコールジアクリレート、ジエチレングリコールジメタクリレート、トリエチレングリコールジメタアクリレート、テトラエチレングリコールジメタクリレート、ヘキサエチレングリコールジメタクリレート、及びアクリルアミドからなる群から選ばれる１種又は２種以上のモノマーである請求項２ないし５のいずれか１項に記載の貼付剤。
【請求項７】
分子内にアセトアセチル基を有しないビニルモノマーが、ジアセトンアクリルアミド、２−エチルヘキシルアクリレート、メチルメタクリレート及びテトラエチレングリコールジメタクリレートからなる群から選ばれる１種又は２種以上のモノマーである請求項２ないし６のいずれか１項に記載の貼付剤。
【請求項８】
アクリル系粘着剤が、２−アセトアセトキシエチルメタクリレートと、ジアセトンアクリルアミド、２−エチルヘキシルアクリレート、メチルメタクリレート、及びテトラエチレングリコールジメタクリレートからなる群から選ばれる1種又は２種以上のモノマーとの共重合体である請求項１に記載の貼付剤。
【請求項９】
粘着剤層中に可塑剤を含む請求項１ないし８のいずれか１項に記載の貼付剤。
【請求項１０】
可塑剤が、ミリスチン酸イソプロピル、セバシン酸ジエチル、パルミチン酸イソプロピル、中鎖脂肪酸トリグリセリド、ヘキシルデカノール、アジピン酸ジイソプロピル、流動パラフィン、及びオクチルドデカノールからなる群から選ばれる１種又は２種以上の可塑剤である請求項９に記載の貼付剤。
【請求項１１】
可塑剤がミリスチン酸イソプロピルである請求項９に記載の貼付剤。
【請求項１２】
可塑剤を粘着剤層の総重量に対して５重量％〜３５重量％の割合で含む請求項９ないし１１のいずれか１項に記載の貼付剤。
【請求項１３】
支持体がポリオレフィンとポリエチレンテレフタレートとの積層フィルムである請求項１ないし１２のいずれか１項に記載の貼付剤。
【請求項１４】
粘着剤層表面に剥離フィルムが積層された請求項１ないし１３のいずれか１項に記載の貼付剤。
【発明の詳細な説明】
【技術分野】
【０００１】
本発明は、ピルジカイニドを有効成分として含む経皮吸収型の貼付剤に関する。
【背景技術】
【０００２】
抗不整脈薬としてピルジカイニドなどの８−置換ピロリチジン誘導体が有用であることが特公平４−４６９５６号公報に記載されており、近年、塩酸ピルジカイニドの注射剤やカプセル剤が広く使用されている。これら抗不整脈薬の投与形態としては、従来、静脈内投与や経口投与が一般的であり、他の投与形態についてはあまり検討されていなかった。
【０００３】
一方、経皮吸収による投与方法は、一般に、持続的な薬物吸収による長時間の作用持続、注射時の疼痛回避、消化管吸収時の初回通過効果の回避、経皮製剤を取り除くことによる速やかな薬効消失（投与中止）等の有用性を持つ可能性がある。液剤自体には皮膚上への保持能がなく、薬物を長期間持続的に吸収させることはできないことから、皮膚などに適用する貼付剤の形態の製剤を用いて経皮投与することが一般的である。ピルジカイニドについては、塩酸塩の形態のピルジカイニド（塩酸ピルジカイニド）を含む液剤のための貯蔵層と薬物放出制御膜とを積層した貼付剤（リザーバー型貼付剤）が提案されている（ＷＯ０２／９６４６５）。この貼付剤では、ラウリン酸ジエタノールアミド等を使用することが好ましいとされている。
【０００４】
しかしながら、液体貯蔵層と薬物放出制御膜とを保持するリザーバー型貼付剤は製造コストが高く、また、液体が漏れる等の製剤安定性面で問題がある。さらに、この貼付剤は使用感も悪く、液体貯蔵層に用いられる低級アルコール（エタノール等）による皮膚刺激性の点での問題もある。従って、ピルジカイニドを経皮吸収させるための貼付剤として、上記のリザーバー型貼付剤以外の剤型の開発が求められている。
【特許文献１】特公平４−４６９５６号公報
【特許文献２】ＷＯ０２／９６４６５
【発明の開示】
【発明が解決しようとする課題】
【０００５】
本発明の課題は、抗不整脈薬である有効成分ピルジカイニドを持続的に経皮吸収させ、長時間にわたって不整脈発現を有効に予防し、及び／又は不整脈を治療することができる経皮吸収型貼付剤を提供することにある。より具体的には、ＷＯ０２／９６４６５に開示されたリザーバー型貼付剤の問題点を解決し、製造コスト、製剤安定性、及び使用感において優れた貼付剤を提供することが本発明の課題である。
【課題を解決するための手段】
【０００６】
本発明者らは、上記の課題を解決すべく鋭意研究を重ねた結果、粘着剤としてアクリル系粘着剤を含む粘着剤層に遊離形態のピルジカイニドを添加した貼付剤を製造すると、ピルジカイニドが極めて効率的に経皮吸収されることを見出した。本発明は上記の知見を基にして完成されたものである。
【０００７】
すなわち、本発明により、ピルジカイニドを有効成分として含む貼付剤であって、支持体表面に粘着剤層が設けられており、該粘着剤層が遊離形態のピルジカイニド及びアクリル系粘着剤を含む貼付剤が提供される。
本発明の好ましい態様によれば、さらに粘着剤層表面に剥離フィルムが積層された上記貼付剤；及び粘着剤層中にさらに可塑剤を含有する上記の貼付剤が提供される。
【０００８】
さらに好ましい態様によれば、
アクリル系粘着剤が（ａ）分子内にアセトアセチル基を有する（メタ）アクリル系モノマーの１種又は２種以上のモノマーと（ｂ）分子内にアセトアセチル基を有しないビニルモノマーの1種又は2種以上のモノマーとの共重合体である上記の貼付剤；
アクリル系粘着剤が（ａ’）アセトアセトキシアルキルアクリレート及びアセトアセトキシアルキルメタクリレートから選ばれる１種又は２種以上のモノマーと（ｂ）分子内にアセトアセチル基を有しないビニルモノマーの１種又は２種以上のモノマーとの共重合体である上記の貼付剤；
アセトアセトキシアルキルアクリレート及びアセトアセトキシアルキルメタクリレートから選ばれる１種又は２種以上のモノマーが、２−アセトアセトキシアルキルアクリレート及び２−アセトアセトキシアルキルメタクリレートから選ばれる１種又は２種以上のモノマーである上記の貼付剤；
アセトアセトキシアルキルアクリレート及びアセトアセトキシアルキルメタクリレートから選ばれる１種又は２種以上のモノマーが、２−アセトアセトキシアルキルアクリレート又は２−アセトアセトキシアルキルメタクリレートである上記の貼付剤；
分子内にアセトアセチル基を有しないビニルモノマーが、２−エチルヘキシルアクリレート、メチルメタクリレート、ジアセトンアクリルアミド、ブチルアクリレート、エチレングリコールジメタクリレート、エチレングリコールジアクリレート、ジエチレングリコールジメタクリレート、トリエチレングリコールジメタアクリレート、テトラエチレングリコールジメタクリレート、ヘキサエチレングリコールジメタクリレート、及びアクリルアミドからなる群から選ばれる１種又は２種以上のモノマーである上記の貼付剤；
分子内にアセトアセチル基を有しないビニルモノマーが、ジアセトンアクリルアミド、２−エチルヘキシルアクリレート、メチルメタクリレート及びテトラエチレングリコールジメタクリレートからなる群から選ばれる１種又は２種以上のモノマーである上記の貼付剤；
が提供される。
【０００９】
また、別のさらに好ましい態様によれば、
アクリル系粘着剤が、２−アセトアセトキシエチルメタクリレートと、ジアセトンアクリルアミド、２−エチルヘキシルアクリレート、メチルメタクリレート、及びテトラエチレングリコールジメタクリレートからなる群から選ばれる1種又は２種以上のモノマーとの共重合体である上記の貼付剤
が提供される。
【００１０】
また、別の好ましい態様により、可塑剤が、ミリスチン酸イソプロピル、セバシン酸ジエチル、パルミチン酸イソプロピル、中鎖脂肪酸トリグリセリド、ヘキシルデカノール、アジピン酸ジイソプロピル、流動パラフィン、及びオクチルドデカノールからなる群から選ばれる１種又は２種以上の可塑剤である上記の貼付剤；可塑剤がミリスチン酸イソプロピルである上記の貼付剤；可塑剤を粘着剤層の総重量に対して５重量％〜３５重量％の割合で含む上記の貼付剤が提供される。
さらに、別の好ましい態様により、支持体がポリオレフィンとポリエチレンテレフタレートとの積層フィルムである上記の貼付剤が提供される。
本発明の貼付剤は、不整脈発現の予防及び／又は治療のための医薬として用いることができる。
【発明の効果】
【００１１】
本発明の貼付剤は、塩酸ピルジカイニドを有効成分として含む従来のリザーバー型貼付剤の欠点を解消した貼付剤であり、使用感に優れ、低コストで製造できるという特徴がある。また、従来のリザーバー型貼付剤において、薬剤を経皮吸収させるために必要であった有効成分を含む液体を使用する必要がないことにより、液体が漏れる等の製剤安定性面での問題がなく、また液体に含まれる低級アルコールによる皮膚刺激性の問題もない。さらに、本発明の貼付剤は、従来のリザーバー型貼付剤を凌駕する経皮吸収性を有しており、有効成分であるピルジカイニドを長時間にわたって経皮投与することができ、不整脈発現を有効に予防し、及び／又は不整脈を有効に治療することができる。
【発明を実施するための最良の形態】
【００１２】
本発明の貼付剤に用いられる有効成分のピルジカイニド（［Ｎ−（２，６−ジメチルフェニル）−８−ピロリチジニルアセトアミド］）は下記の構造式を有する物質であり、特公平４−４６９５６号公報に開示された方法に従って当業者が容易に入手可能である。
【化１】
2006176430.tif 000002
【００１３】
本発明の貼付剤の有効成分としては、遊離形態のピルジカイニド（遊離塩基）が用いられる。もっとも、本発明の貼付剤の製造にあたっては、原料として、あるいは製造途中において塩の形態のピルジカイニドを用いてもよく、最終の貼付剤中に含まれる有効成分が遊離形態のピルジカイニドであればよい。例えば、原料等として遊離形態のピルジカイニド及びその塩、並びにそれらの水和物及びそれらの溶媒和物からなる群から選ばれる物質を用いることができる。塩としては、例えば、塩酸、硫酸、リン酸、乳酸、酒石酸、若しくはマレイン酸等の無機酸又は有機酸との酸付加塩を挙げることができる。本発明の貼付剤の有効成分として用いられる遊離形態のピルジカイニドとしては、水和物又は溶媒和物であってもよい。また、特に限定されないが、ピルジカイニドは、粘着剤層総重量の０．１〜３０重量％、好ましくは、１〜２０重量％、より好ましくは５〜１０重量％の割合で粘着剤層中に含まれる。
【００１４】
本発明の貼付剤は、上記の有効成分である遊離形態のピルジカイニドを粘着剤層に含んでおり、かつ該粘着剤層がアクリル系粘着剤を含むことを特徴としている。アクリル系粘着剤としては、少なくとも１種のアクリル系モノマー又はメタクリル系モノマーを用いて製造されたものであれば特に限定されることはない。例えば、アクリル酸メチル・アクリル酸−２−エチルヘキシル共重合体樹脂、メタクリル酸・アクリル酸ブチルコポリマー、２−エチルヘキシルアクリレート、２−ヒドロキシエチルアクリレート、又は酢酸ビニル等の何れも用いることができる。好ましいアクリル系粘着剤としては、例えば、分子内にアセトアセチル基を有する（メタ）アクリル系モノマーの１種又は２種以上のモノマーと、分子内にアセトアセチル基を有しないビニルモノマーの１種又は２種以上のモノマーとを共重合して得られる共重合体が用いられる。
【００１５】
アセトアセチル基を有する（メタ）アクリル系モノマーとしては、例えば、２−アセトアセトキシエチルメタクリレート、２−アセトアセトキシエチルアクリレート、３−アセトアセトキシプロピルメタクリレート、３−アセトアセトキシプロピルアクリレート、４−アセトアセトキシブチルメタクリレート、４−アセトアセトキシブチルアクリレートなどのアセトアセトキシアルキルメタクリレート、又はアセトアセトキシアルキルアクリレート類を挙げることができ、この中から１種又は２種以上を用いることができる。これらのうち、２−アセトアセトキシエチルメタクリレート及び／又は２−アセトアセトキシエチルアクリレートを用いることが好ましい。
【００１６】
分子内にアセトアセチル基を有しないビニルモノマーとしては、分子中に共重合可能な二重結合を有するビニルモノマーであればよく、１種又は２種以上のビニルモノマーを用いることができる。例えば、２-エチルヘキシルアクリレート、２−エチルヘキシルメタクリレート、ジアセトンアクリルアミド、ブチルアクリレート、ブチルメタクリレート、エチレングリコールジメタクリレート、ジエチレングリコールジメタクリレート、トリエチレングリコールメタクリレート、テトラエチレングリコールジアクリレート、テトラエチレンジメタクリレート、ヘキサエチレングリコールジメタクリレート、ヘキサエチレングリコールジアクリレート、メチルメタクリレート、アクリルアミド、メタクリルアミド、２−ヒドロキシエチルアクリレート、Ｎ−ビニル−２−ピロリドン、酢酸ビニル、及びアクリル酸からなる群から選ばれる１種又は２種以上の（メタ）アクリル系モノマーを用いることができる。好適には２−エチルヘキシルアクリレート、ジアセトンアクリルアミド、ブチルアクリレート、テトラエチレンジアクリレート、テトラエチレングリコールジメタクリレート、及びメチルメタクリレートからなる群から選ばれる１種又は２種以上のアクリル系モノマーを用いることができる。
【００１７】
アクリル系粘着剤として用いられる共重合体の製造において、アセトアセチル基を有するモノマーの割合は特に限定されないが、例えば、（溶剤やラジカル開始剤を含まない）共重合体の総重量に対して１重量％〜４０重量％、さらに好適には５重量％〜４０重量％の割合で使用できる。上記割合が１重量％より少ないと、可塑剤などの保持能力が低下する場合があり、４０重量％を越えると網目構造が密になりすぎるために、可塑剤などの保持能力が低下する場合がある。
また、共重合体の製造において、特に限定されないが、（ａ）分子内にアセトアセチル基を有する（メタ）アクリル系モノマーの１種または２種以上のモノマーと（ｂ）分子内にアセトアセチル基を有しないビニルモノマーの１種または２種以上のモノマーの配合比率は、１：１．５〜１：９９で使用でき、さらに好適には１：１．５〜１：１９の比率で使用できる。上記比率から外れると、可塑剤などの保持能力が低下する場合がある。
【００１８】
アクリル系粘着剤は、当該技術分野で周知な方法で製造することができる。具体的には、有機溶剤中にモノマー類を溶解し、ラジカル開始剤を用いて重合する方法を挙げることができ、この方法が特に好ましい。あらかじめ所定量の有機溶剤に全量のモノマー類を溶解し、窒素置換後、加熱により重合することができるが、あるいはモノマー類を分割して逐次溶剤中に投入して重合を行なうことも可能である。この際、有機溶剤中のモノマー濃度は、特に限定されないが、１０重量％〜８０重量％であることが好ましい。この濃度が１０重量％未満になると高重合度が得られにくくなる場合があり、８０重量％を超えると重合中に生ずる重合熱の制御が難しくなる場合がある。
【００１９】
重合に使用される有機溶剤の種類は特に限定されず、通常用いられる有機溶剤の群から選ばれた１種又は２種以上の溶剤を単独で、又は混合して用いることができる。重合中に同種又は別種の溶剤を逐次投入することも可能である。溶媒としては、重合反応を阻害せず、かつ製造工程中の加熱乾燥工程で揮散する揮発性の有機溶媒であれば任意の溶媒を用いることができる。例えば、酢酸メチルエステル、酢酸エチルエステル、酢酸プロピルエステル、又は酢酸ブチルエステルなどの酢酸アルキルエステル類、ヘキサン、ヘプタン、オクタン、又はシクロヘキサンなどの脂肪族炭化水素類、ベンゼン、トルエン、又はキシレンなどの芳香族炭化水素類、アセトン又はメチルエチルケトンなどのケトン類、あるいはイソプロピルエーテル、テトラヒドロフラン、又はジオキサンなどのエーテル類などの有機溶媒を挙げることができ、これらのなかから1種又は２種以上の溶媒を単独で、又は混合して用いることができる。
【００２０】
ラジカル開始剤としては、過酸化物又はアゾ系開始剤などから選ばれた化合物又はそれらの混合物が使用でき、その使用量は単量体（分子内にアセトアセチル基を有する（メタ）アクリル系モノマーと分子内にアセトアセチル基を有しないビニルモノマーの総量）１００重量部に対して０．００１重量部〜２．００重量部であることが好ましく、より好ましくは、０．００５重量部〜０．１重量部である。過酸化物としては、例えば、過酸化ベンゾイル、ラウロイルパーオキシド、ｔ−ブチルハイドロパーオキシド、ジ（２−エチルヘキシル）パーオキシジカーボネート、又は１，１’−ジ−ｔｅｒｔブチル−パーオキシ−２−メチルシクロヘキサンなどが挙げられる。また、アゾ系開始剤としては、２，２’−アゾビスイソブチロニトリル、４，４’−アゾビス−４−シアノ吉草酸、又は２，２’−アゾビス（２−アミジノプロパン）二塩酸塩などが挙げられる。重合温度は、ラジカル開始剤が適度のラジカルを発生する温度であればよく、一般的には５０℃〜１２０℃が好ましい。
【００２１】
また、アクリル系粘着剤は、共重合体を皮膚刺激性の少ない界面活性剤と共に水性溶媒中に分散した水性エマルジョン型のアクリル系粘着剤へすることができる。
水性エマルジョン型粘着剤に配合する皮膚刺激の少ない界面活性剤としては、例えば、ラウリル硫酸ナトリウム、ドデシルベンゼンスルホン酸ナトリウムなどのようなアニオン性界面活性剤、カチオン性、ポリオキシエチレンラウリルエーテル、ポリオキシエチレンオレイルエーテルなどのような非イオン性界面活性剤、またはサーファクチンなどのようなペプチド系界面活性剤から選ばれる１種または２種以上の界面活性剤を単独で、または混合して用いることができる。
【００２２】
アクリル系粘着剤の残存モノマーの量は、皮膚への刺激性、及び薬剤の安定性のためできる限り少なくすることが好ましく、粘着剤固形分に対して２００００ｐｐｍ以下とすることが好ましい。残存モノマーを低減するために、例えば、重合が完結した後にラジカル開始剤を追加したり、あるいは加圧状態でより高温での処理などを施すことも可能である。
アクリル系粘着剤の共重合体の分子量が大きくなると粘着性が低下する傾向があり、また、分子量が小さくなると凝集力が低下する傾向がある。共重合体の分子量は、重量平均分子量で数万〜数百万の分子量であることが好ましい。
【００２３】
アクリル系粘着剤の共重合体のガラス転移温度（以下、「Ｔｇ」という）も、粘着剤の粘着力及び凝集力に大きな影響を与える場合がある。Ｔｇが高くなると粘着剤が硬くなる傾向があり、Ｔｇが低くなると粘着剤が柔らかくなる傾向がある。共重合体のＴｇは−６０℃〜−５℃の範囲にあることが好ましい。さらに好ましくは−５０℃〜−１０℃である。−６０℃未満であると可塑剤を添加した場合に粘着剤の凝集力が弱くなりすぎる場合があり、一方、−５℃を越えたＴｇでは、可塑剤を大量に添加しても粘着力を発現させにくくなる場合がある。
一般にガラス転移点は、ＤＳＣ装置による測定や粘弾性の測定などで確認することができる。また、ホモポリマーのガラス転移点から下記式によって算出することもできる。
【数１】
2006176430.tif 000003
（式中、Ｗｉはｉ成分のモノマーの重量分率（％）、Ｔｇｉはｉ成分のホモポリマーのガラス転移点（°Ｋ）を表す。）
【００２４】
本発明の貼付剤の粘着剤層中には、有効成分であるピルジカイニド及びアクリル系粘着剤のほか、さらに必要に応じて、可塑剤、粘着付与剤、溶解剤、経皮吸収促進剤、又は賦形剤などを配合することも可能である。
【００２５】
アクリル系粘着剤層に配合可能な可塑剤としては、一般的に高沸点を有する油状物を用いることができるが、例えば、ミリスチン酸イソプロピル、セバチン酸ジエチル、アジピン酸ジイソプロピル、オレイン酸エチル、パルミチン酸イソプロピル、ラウリン酸エチル、パルミチン酸オクチル、ミリスチン酸イソトリデシル、又は中鎖脂肪酸トリグリセリドなどのような脂肪酸エステル誘導体；ヘキシルドデカノール又はオクチルドデカノールのような高級アルコール誘導体；ポリエチレングリコール又はポリプロピレングリコールのようなポリアルキレングリコール類；あるいはオリーブ油又はヒマシ油などのような油脂類を用いることができる。これらを単独で、又は２種以上を混合して用いることもできる。これらのうち、ミリスチン酸イソプロピル及び／又はパルミチン酸イソプロピルは、粘着剤の可塑剤として作用するとともに、貼付剤中での薬物の拡散性の促進効果と、薬物の皮膚透過性を促進させる作用があることから好適に用いられる。ミリスチン酸イソプロピルが最も好適に用いられる。可塑剤の配合量は特に限定されないが、粘着剤層の総重量に対して５０重量％以下であることが好ましく、より好ましくは５重量％〜３５重量％、さらに好ましくは１０重量％〜３０重量％、最も好ましくは１５重量％〜３０重量％である。可塑剤の配合量が５０重量％を越えると粘着剤層中に油状物を保持することができず、粘着剤層から油状物がもれ出るブリーディングが起こる場合がある。
【００２６】
本発明の貼付剤の粘着剤層は、上記のアクリル系粘着剤のみでも適度な粘着力が得られるが、さらに強い粘着力が必要な場合には、粘着剤層中に粘着付与剤を配合して粘着力を高めることができる。粘着付与剤としては、例えば、脂環式飽和炭化水素樹脂やロジンエステル誘導体が好適に用いられる。脂環式飽和炭化水素としてはアルコンＰ−１００（商品名；荒川化学工業製）などがあり、またロジンエステル誘導体としてはエステルガムＨ（商品名；荒川化学工業製）などがあり、それらの１種又は２種以上を混合して用いることも可能である。
【００２７】
溶解剤の種類は特に限定されないが、例えば、ピルジカイニドを溶解する溶媒であって、皮膚刺激性のない溶媒を使用することができるが、具体的には、エタノール、プロパノール、イソプロパノールなどの低級アルコール類、ヘキサノール、又はオクタノールなどの中級アルコール、グリセリン、エチレングリコール、又はジエチレングリコールなどの多価アルコール類、高級脂肪酸エステル類、ポリビニルアルコール、Ｎ−メチルピロリドン、あるいはクロタミトンなどが用いられる。これらの溶媒を単独で、又は２種以上を混合して溶解剤として用いることができるが、溶解剤はこれらの溶媒に限定されるものではない。
【００２８】
経皮吸収促進剤としては、ピルジカイニドの経皮吸収を促進する作用を有する物質であればいかなる種類のものを用いてもよい。例えば、ミリスチン酸イソプロピル、パルミチン酸イソプロピル、又はアジピン酸ジエチルなどの脂肪酸エステル類、カプリル酸モノグリセリド、カプリル酸トリグリセリド、又はソルビタン脂肪酸エステルなどの脂肪酸多価アルコールエステル類、あるいはｌ−メントール、ハッカ油、又はリモネンなどのテルペン類など、貼付剤の形態の経皮吸収剤に通常使用されるものを使用することができる。
【００２９】
賦形剤としては、例えば、無水ケイ酸又は軽質無水ケイ酸などのケイ素化合物、エチルセルロース、メチルセルロース、カルボキシメチルセルロースナトリウム、ヒドロキシプロピルセルロース、又はヒドロキシプロピルメチルセルロースなどのセルロース誘導体，ポリビニルアルコールなどの水溶性高分子、ジブチルヒドロキシトルエンなどの抗酸化剤、あるいはカオリン又は酸化チタンなどの粉末があり，香料や着色料などを医薬的に許容できる範囲内で添加することができる。
【００３０】
本発明の貼付剤に用いる支持体の厚さは特に限定されないが、通常は５〜４００μｍ、好ましくは５〜２５０μｍ程度である。伸縮性のある支持体がより好ましいが、非伸縮性の支持体であっても柔軟性があるものは好適に使用できる。支持体の素材は特に限定されないが、ピルジカイニドや粘着剤に対して非透過性の素材であることが望ましい。単層構造の支持体、又は２以上の同一又は異なるフィルム状の素材が積層された支持体のいずれを用いてもよい。単層構造の支持体の場合には、例えば、ポリエチレン、ポリエステル、ポリプロピレン、塩化ビニル、ポリカーボネート、又はポリウレタンなどのプラスチックフィルム、あるいは金属製のフィルム類が好適に用いられ、フィルムの表面にはシリコン処理を施すことも可能である。支持体は無色透明であってもよく、あるいは白色ないし肌色などに着色された支持体であってもよい。白色ないし肌色などに着色された支持体としては、支持体の表面を色素でコーティングして製造したもの、あるいは支持体中に色素又は顔料などを均一に練りこんだものなどが例示できる。
【００３１】
積層構造の支持体を用いる場合は、少なくとも１層がピルジカイニドや粘着剤に対して非透過性のフィルムであることが望ましく、このようなフィルムは単層構造の支持体フィルムと同様に選択できる。例えば、ポリエチレン、ポリエステル、ポリウレタン、又はポリプロピレンなどのプラスチックフィルム、不織布、織布、編布、紙、及び金属フィルムなどから選ばれる１種又は２種以上のフィルム状の素材を積層することによって得られる積層フィルムを用いることができる。
【００３２】
本発明の貼付剤に用いる支持体は、特に限定されるべきものではないが、具体的にはポリエチレンフィルム、ポリオレフィンフィルム、ポリエチレンテレフタレートフィルム、ポリオレフィンとポリエチレンテレフタレートの積層フィルム、等が好適であり、透湿度が高すぎると皮膚透過性に影響するため、500ｇ/ｍ2/24ｈｒ以下の透湿度を有するものが好ましい。
【００３３】
本発明の貼付剤には、粘着剤層を保護し、又は粘着剤層の乾燥を防止するなどの目的で粘着剤表面に剥離フィルムを設けることが望ましい。本発明の貼付剤を皮膚に貼り付ける前に剥離フィルムを貼付剤から剥して適用部位に貼付剤を貼付することができる。剥離フィルムの厚さは特に限定されないが、通常１５〜２００μｍ程度、好ましくは４０〜１００μｍ程度である。剥離フィルムとしては、粘着剤層表面から容易に剥離でき、ピルジカイニド及び粘着剤等に対して非透過性の素材であればいかなる素材のフィルムを用いてもよい。例えば、ポリエチレン、塩化ビニル、ポリエステル、若しくはポリプロピレン等のプラスチックフィルム、紙、金属フィルム、又は布などの素材から選ばれる単層のフィルム、あるいは２種以上のフィルム状素材を積層したものが用いられる。これらのフィルムの表面をシリコン処理をしたフィルムを用いてもよい。
【００３４】
本発明の貼付剤は、ピルジカイニド及び粘着剤、並びに必要に応じて可塑剤、粘着付与剤、溶解剤、経皮吸収促進剤、及び賦形剤などの任意成分を含む溶液又は懸濁液を、剥離フィルムの表面に塗布した後、４０〜１５０℃の温度で加熱乾燥して粘着剤層を形成し、その後、粘着剤層の表面（剥離フィルムが貼着した面とは反対側の表面）に支持体を積層し、適当な大きさに切断して製造することができる。支持体として水非透過性の支持体を用いる場合には、支持体上にピルジカイニドと必要に応じて可塑剤等とを含む粘着剤液を塗布して加熱乾燥した後に、粘着剤表面に剥離フィルムを積層することも可能である。乾燥温度は特に限定されず、溶媒類が揮散する温度以上であればよい。乾燥温度が低すぎると溶媒類が完全に揮散せずに粘着剤層に残留する場合があり、１５０℃を越えるとピルジカイニド、可塑剤、又は経皮吸収促進剤などが分解する場合がある。
【実施例】
【００３５】
以下、本発明を実施例によりさらに具体的に説明するが、本発明はこれらの実施例により限定されることはない。
＜アクリル系粘着剤（１）の製造＞
２−エチルヘキシルアクリレート１５８ｇ、２−アセトアセトキシエチルメタクリレート３５．１g、メチルメタクリレート７６．２ｇ、ジアセトンアクリルアミド８０．３g、及びテトラエチレングリコールジメタクリレート１．０ｇを均一に溶解しモノマー液を調製した。このモノマー液１００ｇをジムロート氏冷却器、温度計、窒素ガス吹き込み管、及び攪拌翼を備えた２リットルの４つ口フラスコに仕込み、溶剤として酢酸エチル３５０ｇを加えた。１００ｍｌ／分の流量で窒素ガスを吹き込みながら７５℃まで昇温し、７５℃で３０分間維持した後、ラジカル開始剤として過酸化ベンゾイル０．３５ｇを酢酸エチル５ｇに溶解して添加し、外温を８５℃に設定した。溶剤の還流を確認した後、残りのモノマー液を３時間で連続して投入した。モノマー液を連続投入開始から、１時間後から酢酸エチル５００ｇを３時間で連続に投入した。酢酸エチル投入後１２時間撹拌を続けた後、過酸化ベンゾイル０．５ｇを追加触媒として投入し、１２時間熱処理しその後に冷却して溶剤型アクリル系感圧性粘着剤の溶液を製した。
【００３６】
＜アクリル系粘着剤（２）の製造＞
ジムロート氏冷却器、温度計、窒素ガス吹き込み管、及び攪拌翼を備えた２リットルの４つ口フラスコに、２-エチルヘキシルアクリレート１５７．５ｇ、２−アセトアセトキシエチルメタクリレート３５ｇ、ジアセトンアクリルアミド８０．５ｇ、メチルメタクリレート７６ｇを仕込み、溶剤として酢酸エチル５２５ｇを加えて均一になるまで溶解した。１００ｍｌ／分の流量の窒素ガスを吹き込みながら７５℃まで昇温した。７５℃で３０分間維持した後、ラジカル開始剤として過酸化ベンゾイル０．２１ｇを５ｇの酢酸エチルに溶解して添加し、外温を８５℃に設定した。開始剤投入後、３、５、７時間後にトルエン３００ｇを３回１００ｇづつ分割して投入した。重合中は、１００ｍｌ／分の流量の窒素ガスを吹き込み続けた。
最後のトルエン投入から１２時間後に、過酸化ベンゾイル０．３５ｇを追加触媒として投入し、その後、外温設定を９５℃にして１２時間、熱処理した後に冷却してアクリル系粘着剤２を得た。
【００３７】
実施例１
ねじ口ビンに上記製造した溶剤型アクリル系粘着剤（１）を３５．６９ｇ量りとり、さらにミリスチン酸イソプロピル４．５ｇ、及びピルジカイニド（フリー体）１．５ｇをそれぞれ量りとり、１時間攪拌した。乾燥した後の被膜重量が１００ｍｇ／１０ｃｍ2となるように、コーティング試験機（ＬＴＥ―Ｓ、Ｗｅｎｅｒ  Ｍａｔｈｉｓ社）を用いて、支持体となるポリオレフィン及びポリエチレンテレフタレートの積層フィルム（ＰＯ／ＰＥＴ）上に塗膏し、乾燥した後、一表面をシリコーン処理が施されたポリエステル製剥離フィルムのシリコーン処理面が粘着剤に接するように被覆して、粘着剤層中にピルジカイニド１０重量％及びミリスチン酸イソプロピル３０重量％を含む実施例１のピルジカイニド貼付剤を得た。
ピルジカイニド（フリー体）            １０  重量％
ミリスチン酸イソプロピル              ３０  重量％
アクリル系粘着剤（１）                ６０  重量％
【００３８】
実施例２
ピルジカイニド（フリー体）１．５ｇ、上記製造した溶剤型アクリル系粘着剤（１）を４０．１９g用い、ミリスチン酸イソプロピルを用いないことを除いては実施例１と同様の操作を行い、粘着剤層中にピルジカイニド１０重量％を含む実施例２のピルジカイニド貼付剤を得た。
【００３９】
実施例３
粘着剤として市販の溶剤型アクリル系感圧性粘着剤（ニッセツＰＥ３００、日本カーバイト社製、粘着剤の組成：２−エチルヘキシルアクリレート、２−ヒドロキシエチルアクリレート、酢酸ビニル＝１７：２：１）を用い、ミリスチン酸イソプロピルを用いないことを除いては実施例１と同じ操作を行い、粘着剤層中にピルジカイニド１０重量％を含む実施例３のピルジカイニド貼付剤を得た。
【００４０】
比較例１
ピルジカイニド（フリー体）１．５ｇの替わり代わりに塩酸ピルジカイニド１．５ｇを用いたことを除いては実施例１と同様の操作を行い、粘着剤層中に塩酸ピルジカイニド１０重量％及びミリスチン酸イソプロピル３０重量％を含む比較例１の塩酸ピルジカイニド貼付剤を得た。
【００４１】
比較例２
ラウリン酸ジエタノールアミドを０．４５gを配合し、溶剤型アクリル系粘着剤を３５．２４ｇ用いたことを除いては比較例１と同様の操作を行い、粘着剤層中に塩酸ピルジカイニド１０重量％、ミリスチン酸イソプロピル３０重量％、及びラウリン酸ジエタノールアミドを３重量％含む比較例２の塩酸ピルジカイニド貼付剤を得た。
【００４２】
実施例４
ピルジカイニド（フリー体）を０．７５ｇ、溶剤型アクリル系粘着剤を４０．９４ｇ用いたことを除いては実施例２と同様の操作を行い、粘着剤層中にピルジカイニド５重量％を含む実施例４のピルジカイニド貼付剤を得た。
【００４３】
実施例５
ピルジカイニド（フリー体）を０．７５ｇ、溶剤型アクリル系粘着剤を４０．１９ｇ、及びミリスチン酸イソプロピルを０．７５ｇ用いたことを除いては実施例１と同様の操作を行い、粘着剤層中にピルジカイニド５重量％及びミリスチン酸イソプロピルを５重量％含む実施例５のピルジカイニド貼付剤を得た。
【００４４】
実施例６
ピルジカイニド（フリー体）を０．７５ｇ、溶剤型アクリル系粘着剤を３９．４４ｇ、及びミリスチン酸イソプロピルを１．５ｇ用いたことを除いては実施例１と同様の操作を行い、粘着剤層中にピルジカイニド５重量％及びミリスチン酸イソプロピルを１０重量％含む実施例６のピルジカイニド貼付剤を得た。
【００４５】
実施例７
ピルジカイニド（フリー体）を０．７５ｇ、溶剤型アクリル系粘着剤を３８．６９ｇ、及びミリスチン酸イソプロピルを２．２５ｇ用いたことを除いては実施例１と同様の操作を行い、粘着剤層中にピルジカイニド５重量％及びミリスチン酸イソプロピルを１５重量％含む実施例７のピルジカイニド貼付剤を得た。
【００４６】
実施例８
ピルジカイニド（フリー体）を０．７５ｇ、溶剤型アクリル系粘着剤を３７．９４ｇ、及びミリスチン酸イソプロピルを３．０ｇ用いたことを除いては実施例１と同様の操作を行い、粘着剤層中にピルジカイニド５重量％及びミリスチン酸イソプロピルを２０重量％含む実施例８のピルジカイニド貼付剤を得た。
【００４７】
実施例９
ピルジカイニド（フリー体）を０．７５ｇ、溶剤型アクリル系粘着剤を３７．１９ｇ、ミリスチン酸イソプロピルを３．７５ｇ用いたことを除いては実施例１と同様の操作を行い、粘着剤層中にピルジカイニド５重量％及びミリスチン酸イソプロピルを２５重量％含む実施例９のピルジカイニド貼付剤を得た。
【００４８】
実施例１０
ピルジカイニド（フリー体）を０．７５ｇ、溶剤型アクリル系粘着剤を３６．４４ｇ用いたことを除いては実施例１と同様の操作を行い、粘着剤層中にピルジカイニド５重量％及びミリスチン酸イソプロピルを３０重量％含む実施例１０のピルジカイニド貼付剤を得た。
【００４９】
実施例１１
ピルジカイニド（フリー体）を０．７５ｇ、溶剤型アクリル系粘着剤を３５．６９ｇ、ミリスチン酸イソプロピルを５．２５ｇ用いたことを除いては実施例１と同様の操作を行い、粘着剤層中にピルジカイニド５重量％及びミリスチン酸イソプロピルを３５重量％含む実施例１１のピルジカイニド貼付剤を得た。
【００５０】
実施例１２
ピルジカイニド（フリー体）を０．７５ｇ、溶剤型アクリル系粘着剤を３４．９４ｇ、ミリスチン酸イソプロピルを６ｇ用いたことを除いては実施例１と同様の操作を行い、粘着剤層中にピルジカイニド５重量％及びミリスチン酸イソプロピルを４０重量％含む実施例１２のピルジカイニド貼付剤を得た。
【００５１】
実施例１３
ピルジカイニド（フリー体）を０．７５ｇ、溶剤型アクリル系粘着剤を３４．１９ｇ、ミリスチン酸イソプロピルを６．７５ｇ用いたことを除いては実施例１と同様の操作を行い、粘着剤層中にピルジカイニド５重量％及びミリスチン酸イソプロピルを５５重量％含む実施例１３のピルジカイニド貼付剤を得た。
【００５２】
実施例１４
ミリスチン酸イソプロピルの代わりにパルミチン酸イソプロピルを用いたことを除いては実施例７と同様の操作を行い、粘着剤層中にピルジカイニド５重量％及びパルミチン酸イソプロピルを１５重量％含む実施例１４のピルジカイニド貼付剤を得た。
【００５３】
実施例１５
ミリスチン酸イソプロピルの代わりにパルミチン酸イソプロピルを用いたことを除いては実施例９と同様の操作を行い、粘着剤層中にピルジカイニド５重量％及びパルミチン酸イソプロピルを２５重量％含む実施例１５のピルジカイニド貼付剤を得た。
【００５４】
実施例１６
溶剤型アクリル系粘着剤（１）の代わりに溶剤型アクリル系粘着剤（２）を用いたことを除いては実施例７と同様の操作を行い、粘着剤層中にピルジカイニド５重量％及びミリスチン酸イソプロピルを１５重量％含む実施例１６のピルジカイニド貼付剤を得た。
【００５５】
実施例１７
溶剤型アクリル系粘着剤（１）の代わりに溶剤型アクリル系粘着剤（２）を用いたことを除いては実施例８と同様の操作をい、粘着剤層中にピルジカイニド５重量％及びミリスチン酸イソプロピルを２０重量％含む実施例１７のピルジカイニド貼付剤を得た。
【００５６】
実施例１８
溶剤型アクリル系粘着剤（１）の代わりに溶剤型アクリル系粘着剤（２）を用いたことを除いては実施例９と同様の操作を行い、粘着剤層中にピルジカイニド５重量％及びミリスチン酸イソプロピルを２５重量％含む実施例１８のピルジカイニド貼付剤を得た。
【００５７】
実施例１９
溶剤型アクリル系粘着剤（１）の代わりに溶剤型アクリル系粘着剤（２）を用いたこと、及びミリスチン酸イソプロピルの代わりにパルミチン酸イソプロピルを用いたことを除いては実施例８と同様の操作を行い、粘着剤層中にピルジカイニド５重量％及びパルミチン酸イソプロピルを２０重量％含む実施例１９のピルジカイニド貼付剤を得た。
【００５８】
実施例２０
ピルジカイニド（フリー体）１．０５ｇを用いたこと、及び溶剤型アクリル系粘着剤３７．６４ｇを用いたことを除いては実施例８と同様の操作を行い、粘着剤層中にピルジカイニド７重量％及びミリスチン酸イソプロピル２０重量％を含む実施例２０のピルジカイニド貼付剤を得た。
【００５９】
実施例２１
ピルジカイニド（フリー体）１．５ｇを用いたこと、及び溶剤型アクリル系粘着剤３７．１９ｇを用いたことを除いては実施例８と同様の操作を行い、粘着剤層中にピルジカイニド１０重量％及びミリスチン酸イソプロピル２０重量％を含む実施例２１のピルジカイニド貼付剤を得た。
【００６０】
比較例３
ねじ口ビンにスチレン−イソプレン−スチレンブロックコポリマー９．８ｇ、エスコレッツ（合成石油樹脂）９．８ｇ、流動パラフィン４．０ｇ、ジブチルヒドロキシトルエン０．１５ｇ、ピルジカイニド（フリー体）１．２５ｇ、及びトルエン２５ｇをそれぞれ量りとり、混合物を１時間攪拌した。乾燥した後の被膜重量が１００ｍｇ／１０ｃｍ2となるように、コーティング試験機（ＬＴＥ―Ｓ、Ｗｅｎｅｒ  Ｍａｔｈｉｓ社）を用いて一表面をシリコーン処理が施されたポリエステル製剥離フィルムのシリコーン処理面上に塗膏して乾燥した。その後、支持体のポリエステル製メリヤスを粘着剤と接するように被覆して、粘着剤層中にピルジカイニド５重量％を含む下記処方の比較例３のピルジカイニド貼付剤を得た。
ピルジカイニド（フリー体）                            ５．０重量％
スチレン−イソプレン−スチレンブロックコポリマー    ３９．５重量％
エスコレッツ（合成石油樹脂）                        ３９．５重量％
流動パラフィン                                      １６．０重量％
【００６１】
比較例４
下記処方に従って比較例３と同様の方法で操作を行い、粘着剤層中にピルジカイニド７．５重量％を含む比較例４のピルジカイニド貼付剤を得た。
ピルジカイニド（フリー体）                            ７．５  重量％
スチレン−イソプレン−スチレンブロックコポリマー    ３８．２５重量％
エスコレッツ（合成石油樹脂）                        ３８．２５重量％
流動パラフィン                                      １６．０  重量％
【００６２】
比較例５
下記処方に従って比較例３と同様の方法で操作を行い、粘着剤層中にピルジカイニド１０重量％を含む比較例５のピルジカイニド貼付剤を得た。
ピルジカイニド（フリー体）                          １０  重量％
スチレン−イソプレン−スチレンブロックコポリマー    ３７  重量％
エスコレッツ（合成石油樹脂）                        ３７  重量％
流動パラフィン                                      １６  重量％
【００６３】
試験例１：ブタ皮膚透過試験
実施例１〜３、並びに比較例１及び２のピルジカイニド貼付剤を用いて、ブタ皮膚（Yucatan micropig、雌性、５ヶ月齢）を用いて薬物皮膚透過性の試験を行なった。
縦型拡散セルのブタ皮膚の真皮側（レシーバー側）に０．０５ｍｏｌ／Ｌ  ＭｃＩｌｖａｉｎｅ緩衝液（ｐＨ７．４）を入れ、角質層側（ドナー側）に各ピルジカイニド貼付剤を適用した。各時点でレシーバー液をサンプリングした後、０．０５ｍｏｌ／Ｌ  ＭｃＩｌｖａｉｎｅ緩衝液を同量加えた。サンプリング溶液中の薬物濃度をＨＰＬＣを用いて測定し、ｆｌｕｘ値（薬物の定常状態での皮膚透過速度の値）、４８時間の累積透過量、及び各貼付剤からの薬物累積透過率（％）を算出した。各ピルジカイニド貼付剤を用いて上記の試験を行ない、図１及び表１に示す結果を得た。図１から明らかなように、ピルジカイニド（フリー体）を用いた実施例１〜３の貼付剤は、塩酸ピルジカイニドを用いた比較例１及び２の貼付剤よりも高い薬物皮膚透過性を示した。
【００６４】
【表１】
2006176430.tif 000004
【００６５】
試験例２：ブタ皮膚透過試験
実施例４〜１０のピルジカイニド貼付剤を用いて、試験例１と同様に皮膚透過性試験を行ない、図２及び表２に示す結果を得た。図２から明らかなように、ミリスチン酸イソプロピル（可塑剤）を配合していない貼付剤及び可塑剤を無添加の貼付剤はいずれも良好な皮膚透過性を示したが、可塑剤を添加した貼付剤は無添加の貼付剤に比べてさらに高い皮膚透過性を示した。
【００６６】
【表２】
2006176430.tif 000005
【００６７】
試験例３：粘着性・自着性の評価
実施例４〜１９のピルジカイニド貼付剤を用いて、粘着性及び自着性の評価を行った。評価は下記の官能評価方法に従って行った。表３に示されるように、自着性及び粘着性はどの実施例の貼付剤についても良好であったが、粘着性については可塑剤を配合した貼付剤のほうがさらに優れていた。
＜粘着性＞
評価前に手を洗浄して、油分・水分を除いた。人差指を試験貼付剤の粘着面に短時間（約１秒）接触させ、直ちにそれを引き離すときの感覚を評価した。
「評価基準」
◎：良好    ○：良    △：やや弱い    ×：弱い
＜自着性＞
試験貼付剤の粘着面同士を貼り合わせ、これを元に引き離した時の剥がしやすさを評価した。
「評価基準」
○：（優）抵抗なく剥がせる；
△：（良）やや抵抗はあるが、剥がせる：
×：（不良）かなり抵抗があり、剥がすのに困難。
【００６８】
【表３】
2006176430.tif 000006
【００６９】
試験例４：ヘアレスラットＶＩＶＯ試験
実施例８、２０、及び２１、並びに比較例３〜５のピルジカイニド貼付剤を用いて、ヘアレスラット（雌性、５ヶ月齢）を用いて皮膚透過性のＶＩＶＯ試験を行なった。
ピルジカイニド貼付剤（２０ｃｍ2）をヘアレスラットの腹部に貼付し、不職布粘着包帯で覆い、粘着性布伸縮包帯で胴体を巻き固定した。貼付前、貼付後２、４、８、１２、２４時間、ピルジカイニド貼付剤除去後２時間（貼付後２６時間）及び除去後４時間（貼付後２８時間）に、頚静脈より採血した。採取した血液を遠心分離（１０℃、３０００ｒｐｍ、１０分間）後、血漿を分取した。血漿は分析するまで−４０℃に保存した。血漿中のピルジカイニドの濃度をＬＣ−ＭＳ／ＭＳで定量した。図３に示されるように、本発明の貼付剤は比較例貼付剤に比べて高い血漿中薬物濃度示し、特に初期（０〜８時間目）において顕著に高い血漿中薬物濃度を与えた。
【００７０】
試験例５：イヌＶＩＶＯ試験（単回、５日連続）
実施例２０及び２１のピルジカイニド貼付剤を用いて、ビーグル犬（１８ヶ月齢以上）を用いて皮膚透過性のＶＩＶＯ試験を行ない、経口投与との比較を行った。
ピルジカイニド貼付剤被験サンプル（１４０ｃｍ2）をビークル犬の胸部に貼付し、不職布粘着包帯で覆い、粘着性布伸縮包帯で胴体を巻き固定した。別に、ピルジカイニドとして５ｍｇ/ｍＬとなるよう調製した塩酸ピルジカイニド水溶液をイヌ体重に対し５ｍｇ／ｋｇ、経口ゾンデにより胃内強制投与した。経時的に採血を行い、採取した血液を遠心分離（１０℃、３０００ｒｐｍ、１０分間）後、血漿を分取した。血漿は分析するまで−４０℃に保存した。血漿中のピルジカイニドの濃度をＬＣ−ＭＳ／ＭＳで定量した。図４に示されるように、単回投与において、本発明の貼付剤は経口投与に比べて持続的血漿中薬物濃度を示し、貼付剤を剥がした後は、速やかな薬物消失を示した。また、図５に示されるように、５日連続投与において、本発明の貼付剤は経口投与に比べて持続的血漿中薬物濃度を示した。また、本発明の貼付剤は経口投与に比べ少ない投与回数で適した薬物濃度を示した（経口：3回/日，貼付剤：1回/日）。
【００７１】
試験例６：イヌＶＩＶＯ薬理試験
実施例２０のピルジカイニド貼付剤を、心筋リモデリングを有する慢性完全房室ブロック犬に経皮投与することにより、電気刺激誘発心房細動モデルに対する薬理作用を評価した。
１．試験系
種及び品種：イヌ; ビーグル犬（慢性完全房室ブロック犬）
入手動物数：８匹
入手時月齢：１８ヶ月齢以上
性別：雌雄
入手時体重範囲: ９〜１５ｋｇ
【００７２】
２．試験群構成
ピルジカイニド貼付剤（実施例２０）を４匹のイヌに９８ｍｇ／１０ｋｇの投与量で貼付し、評価時間は８時間とした。
３．投与
投与方法：胸部に被験物質（７０ｃｍ2）２枚/１０ ｋｇを貼付して投与した。
投与回数：測定日の単回投与とした。
【００７３】
４．試験方法
手術：ペントバルビタール（３０ｍｇ／ｋｇ）の静脈内投与により麻酔を導入し、気管カニューレを挿入した。麻酔維持のため、ペントバルビタールを１時間おきに適量追加静脈内投与した。気管カニューレを人工呼吸器 (シナノ製作所) に接続し、１００％かつ酸素で人工呼吸（約１５回/分、約２０ ｍＬ／ｋｇ） を行った。右大腿動脈に血圧測定用カニューレを挿入し、心電図測定用の電極を、第ＩＩ誘導が測定できるように装着した。次に、右大腿静脈より、ペーシング/電位記録用４極電極カテーテルを挿入し、高位右心房内に留置した。また、食道に電位記録用４極電極カテーテルを挿入し、左心房電位が記録できる位置に留置した。さらに、左大腿静脈より、単相性電位記録/ペーシング用電極カテーテルを挿入し、右心室心尖部に留置した。
心房細動誘発:刺激周期５０〜１００ｍｓ、刺激幅１０ｍｓ、出力６０〜８０Ｖのバースト電気刺激を１０秒間、ペーシング電極を介して右心房に加えることにより心房細動を誘発した。心房細動が３０秒以上持続した場合には電気的除細動により停止させ、バースト電気刺激のプロトコールを続行した。この場合の心房細動持続時間は３０秒とした。この操作を１０回繰り返し、心房細動が誘発された場合には持続時間を測定した。また、薬剤投与後１、２、４、６、８時間後に再度バースト刺激により心房細動を誘発し、心房細動持続時間を評価した。
【００７４】
心房間伝導速度：プログラム刺激により各時点での心房間伝導時間を計測した。
血中薬物濃度：血中薬物濃度を測定するためヘパリンカルシウム添加下で血液（3 mL）を薬物投与前、薬物投与後、１、２、４、６、８時間に採取した。血漿を分離後、測定まで凍結保存（−80℃）した。
解析：心房細動抑制作用は細動持続時間の短縮から算出した。各時点の心房間伝導時間は、基本周期（200、300、400 ms）で約30秒間の基本刺激を行い、右心房と左心房より記録された心内心電図を用いて測定した。
【００７５】
結果を表４に示す。心房間伝導時間は本発明の貼付剤の投与により洞調律時には２〜８時間後に、刺激周期４００ｍｓ時には１〜８時間後に、刺激周期３００ｍｓ時には４〜８時間後に、及び刺激周期２００ｍｓ時には４〜８時間後にそれぞれ延長した。また、本発明の貼付剤の投与により、心房細動持続時間は２〜８時間後に短縮した。このように、本発明のピルジカイニド貼付剤は、優れた心房間伝達速度の延長作用及び心房細動発現時間の短縮作用を示した。
【００７６】
【表４】
2006176430.tif 000007
【図面の簡単な説明】
【００７７】
【図１】本発明の貼付剤を用いたピルジカイニドの皮膚透過性試験（試験例１）の結果を示した図である。
【図２】本発明の貼付剤を用いたピルジカイニドの皮膚透過性試験（試験例２）の結果を示した図である。
【図３】本発明の貼付剤を用いたピルジカイニドの皮膚透過性試験（試験例４）の結果を示した図である。
【図４】本発明の貼付剤を用いたピルジカイニドの皮膚透過性試験（試験例５、単回投与）の結果を示した図である。
【図５】本発明の貼付剤を用いたピルジカイニドの皮膚透過性試験（試験例５、５日間連続投与）の結果を示した図である。
【図１】
2006176430.tif 000008
【図２】
2006176430.tif 000009
【図３】
2006176430.tif 000010
【図４】
2006176430.tif 000011
【図５】
2006176430.tif 000012